brun moyen 1552 f l + clair 1553 g @ + HNO3 25 ml / trempage: 4-5 j / séchage sur plaque chauffante w g + HNO3 20 ml + HCl 5 ml f trempage: 4-5 J / séchage sur plaque chauffante minéral: #5 / procédé de production: brun prononcé 1554 0# 1037 C:50 g + HCl 200 ml ou amiante recou verte de HCl / trempage: 1 sem. / séchage sur plaque chauffante / 0# 1037 C minéral: #15 / procédé de production: brun foncé 1555 irradié au rayonnement γ à 484.704 Mrad minéraux: #15 + #26 / procédé de production: brun foncé 1556 1 g + 1 g / 1093 C / 45 min minéraux: #6 + #98 / procédé de production: brun noir 1557 1 g + 1 g + Na2CO3 1 g / 871 C / 1 h minéral: #6 / procédé de production: ocre brune clair 1558 2 g + Na2CO3 2 g / 0# 760 C + 1 h à 760 C (reflet vert) minéral: #6 / procédé de production: ocre brune (ton 1559 2 g + Na2CO3 2 g / 704 C / 1 h / irradié au orangé) rayonnement γ à 190.22 Mrad minéral: #50 / procédé de production: ocre brune (ton 1560 1 g + Na2CO3 1 g / broyés et répartis sur la rouge) porcelaine / 0# 982 C minéral: #5 / procédé de production: brun chocolat au 1561 2 g + Na2CO3 2 g / 0#926 C + 1 h à 926 C lait moyen (ton rosé) / irradié au rayonnement γ à 550.22 Mrad minéraux: *5 + #98 I procédé de production: brun chocolat au 1562 *5 5 g + H2S04 100 ml I trempage: 2 sem. I lait moyen (léger séchage sur plaque chauffante: 2 g + 2 g #98 J ton rosé) 704 C / 1 h / irradié au rayonnement γ à 550.22 Mrad minéraux; #5 + #98 / procédé de production: brun chocolat au 1563 #5 50 g + HCl 200 mi ou amiante recouverte lait moyen (ton gris? de HCl J trempage: S sem. I séchage sur plaque chauffante: 3 g + Na2CO3 1 g + 1 g #98 / 926 C / 1 h minéral: t5 t procédé de production: brun chocolat au 1564 5 g t H2SO4 100 ml f trempage: 2 sem. i lait moyen (léger séchage sur plaque chauffante / irradié au ton gris) rayonnement γ à 550.22 Mrad minéral: #6 I procédé de production: brun chocolat 1565 250 g + HCl 1650 ml dans un bécher de 2000 ml ou amiante recouverte de HCl dans un contenant en hauteur J trempage: 1 sem. J séchage sur plaque chauffante / formation de 2 couches de couleurs superposées / la couche en profon deur:260 C / 1 h minéral: #5 / procédé de production: brun chocolat 1566 50 g + HCI 200 mi ou amiante recouverte de HCl moyen / trempage: 1 sem. / séchage sur plaque chauf fante: .50 g + Na2CO3 .50 g + HNO3 40 ml I trempage: 5 j / séparation du liquide et du solide / séchage sur bain de sable / irradié au rayonnement γ à 424.7 Mrad minéraux; #6 + #98 J procédé de production: brun chocolat 1567 *6 250 9 g + HCI 1650 ml dans un bêcher de 2000 foncé ml ou amiante recouverte de HCl dans un conte nant en hauteur t trempage: 1 sem. J séchage sur plaque chauffante / formation de 2 couches de couleurs superposées f la couche de surfa ce: 2 g + 2 g #98 / 815 C / 1 h / irradié au rayonnement γ à 550.22 Mrad minéral: #15 1 procédé de production: brun chocolat 1568 0#926 C / irradié au rayonnement γ à 424.7 foncé Mrad minéral: #24 1 procédé de production: brun chocolat foncé 1569 i g + 5 g pyrex J broyage manuel / chauf [zones orange vif fage: 5 C par min de 0#1245 C + maintien (ton jaune)) pendant 1 h I refroidissement: 5 C par min jusqu'à l'air ambiant / le tout en atmosphère d'air naturel minéral; i50 f procédé de production; 27.4 g ciment Portland + 13 cc eau J broyage manuel / moulage / dépôt immédiat de 1 g poudre sur le ciment humide I durcisse ment J rajout de 5 g poudre sur le ciment séché: brun chocolat foncé 1570 0#926 C